(57)【要約】【課題】樹脂中の赤リンを熱分解ＧＣＭＳにより定量分析する方法であって、より定量精度を向上させた方法を提供する。【解決手段】所定分離条件で、熱分解ＧＣＭＳ測定を行い赤リンの保持時間Ａを求め、被測定試料について熱分解ＧＣＭＳ測定を行い、保持時間Ａと同一の保持時間に質量スペクトルのピークが検出されることを確認し、測定されたピーク面積値を試料量で除してピーク強度比Ｂを求め、前記質量スペクトルのｍ／ｚ＝１２４のピークの高さを１０としたとき、ｍ／ｚ＝６２のピークの高さが１．８２〜２．０６であり、ｍ／ｚ＝９３のピークの高さが１．０３〜１．１５であることを確認し、その後、同一分離条件において、複数の標準試料についてピーク強度比Ｃと赤リン含有量との関係を求める工程、この関係及び前記ピーク強度比Ｂの対比から、被測定試料中の赤リンの量を求めることを特徴とする樹脂中の赤リンの定量方法。【選択図】なし【特許請求の範囲】
【請求項１】
赤リン含有試料について、所定分離条件で熱分解ＧＣＭＳ測定を行い、赤リンの保持時間Ａを求める工程１、
被測定試料を秤量し、同一の分離条件で熱分解ＧＣＭＳ測定を行い、保持時間Ａと同一の保持時間に質量スペクトルのピークが検出されることを確認し、測定されたピーク面積値を試料量で除してピーク強度比Ｂを求める工程２、
前記質量スペクトルが、ｍ／ｚ＝６２、９３及び１２４にピークを有し、かつｍ／ｚ＝１２４のピークの高さを１０としたとき、ｍ／ｚ＝６２のピークの高さが１．８２〜２．０６であり、ｍ／ｚ＝９３のピークの高さが１．０３〜１．１５であることを確認する工程３、
工程３における確認の後、同一分離条件において、所定量の赤リンを含有する複数の標準試料について熱分解ＧＣＭＳ測定を行い、測定されたピーク面積値を試料量で除して得られるピーク強度比Ｃと赤リン含有量との関係を求める工程、及び
前記ピーク強度比Ｃと赤リン含有量との関係及び前記ピーク強度比Ｂの対比から、被測定試料中の赤リンの量を求める工程４、
を有することを特徴とする樹脂中の赤リンの定量方法。
【請求項２】
前記工程３において、ｍ／ｚ＝１２４のピークの高さを１０としたとき、ｍ／ｚ＝６２のピークの高さが１．９２〜１．９６であり、ｍ／ｚ＝９３のピークの高さが１．０７〜１．１０であることを確認することを特徴とする請求項１に記載の樹脂中の赤リンの定量方法。
【請求項３】
熱分解ＧＣＭＳ測定が、イオン源でのイオン化方法としてＥＩ法を使用した質量分析器を用い、１〜１００ｅＶでイオン化して行われることを特徴とする請求項１又は請求項２に記載の樹脂中の赤リンの定量方法。
【発明の詳細な説明】
【技術分野】
【０００１】
本発明は、樹脂（樹脂組成物）中の赤リンを、熱分解ガスクロマトグラフィー／質量分析（熱分解ＧＣＭＳ）により定量分析する方法に関する。
【背景技術】
【０００２】
近年環境問題への配慮から、難燃性樹脂組成物として、ノンハロゲンの樹脂に赤リン系難燃剤を配合したノンハロゲン樹脂組成物が用いられている（特許文献１）。そこで、赤リン系難燃剤を含有した製品の製造時や出荷時における品質管理や、製品の購入者にとっての受け入れ検査等に有用な赤リンの分析法の開発が望まれている。
【０００３】
赤リンは、各種溶剤に溶けず分離回収が困難であることに加え、赤リン自体には赤外分光装置における赤外吸収もない。樹脂中に配合された赤リンを、ラマン分光装置を用いて分析しても赤リンに関する情報を識別することができない。又、元素分析、例えばエネルギー分散型蛍光Ｘ線装置を用いたＥＤＸ元素分析では、赤リンと有機リンの識別はできないので、リン酸エステル等の有機リンの含有が考えられる場合は、赤リンの分析はできない。従って、これらの方法では樹脂中の赤リンを分析することができない。
【０００４】
そこで、本発明者等は、赤リン、特に樹脂中に難燃剤として含まれている赤リンを、簡便、迅速かつ確実に分析する方法として、熱分解ガスクロマトグラフにより試料をガス化した後ガスクロマトグラフィーによる測定をし、さらにガスクロマトグラフィーの分画の検出手段として質量分析器を用いる方法、すなわち熱分解ＧＣＭＳによる分析法を開発し、特願２００７−３２６８４０号として提案している。
【０００５】
特願２００７−３２６８４０号で提案している方法によれば、決められた測定条件下で予め、所定濃度の赤リンを含有している標準物質について、熱分解ＧＣＭＳによる測定を行い、赤リンに相当する保持時間の質量スペクトル（又は１又は複数のイオン）のピーク面積値を求めて、この測定結果により検量線を作成し、その後、被測定試料について、同じ測定条件下同じ保持時間についての質量スペクトル（又は幾つかのイオン）のピーク面積値を求めて、検量線と対比することにより、赤リンの定量を行うことができる。
【０００６】
ここで赤リンに相当する保持時間は、予め、赤リン単体について、同じ測定条件下で熱分解ＧＣＭＳによる測定を行うことにより求めることができる。又、その保持時間のピークについての質量スペクトルが、ｍ／ｚ＝６２、９３及び１２４にピークを有することにより赤リンに相当する保持時間であると確認することができる。
【先行技術文献】
【特許文献】
【０００７】
【特許文献１】特開２００４−１６１９２４号公報
【発明の概要】
【発明が解決しようとする課題】
【０００８】
しかし、赤リン以外の物質であって、赤リンに相当する保持時間と同じ保持時間を有しかつｍ／ｚ＝６２、９３又は１２４の位置に質量スペクトルのピークを有する物質も考えられる。そのような物質が試料に含まれている場合、当該保持時間の質量スペクトルのピークは、当該物質のピーク及び赤リンのピークが重なったものであるので、そのピーク面積値は、赤リンの量を正確に反映したものではない。従って、赤リンの正確な定量を行うことができない。そこで、赤リンの定量の精度を向上し、より正確かつ確実な定量を行うために、赤リンに相当する保持時間のピークに、赤リン以外の物質のピークが重なっているか判定する方法が求められる。
【０００９】
本発明は、樹脂中の赤リンを熱分解ＧＣＭＳにより定量分析する方法であって、赤リンに相当する保持時間にある質量スペクトルのピークが、赤リンのみに由来するか他の物質のピークと重なったものか判定する工程を設けることにより、赤リンの定量精度を向上させた方法を提供することを課題とする。
【課題を解決するための手段】
【００１０】
本発明者は、前記課題を解決するため鋭意検討した結果、赤リンのみ由来する質量スペクトルをＥＩ法（電子衝撃法）で測定すると、ｍ／ｚ＝１２４、９３、６２のピークの強度比がほぼ１０：１．０９：１．９４であること、従って、赤リンに相当する保持時間にある質量スペクトルのｍ／ｚ＝１２４、９３、６２のピークの強度比がほぼ１０：１．０９：１．９４であるか否かを判定することにより、赤リンに相当する保持時間にある質量スペクトルのピークが、赤リンのみに由来するか他の物質のピークと重なったものか判定することができることを見出し、本発明と完成した。
【００１１】
即ち、本発明は、その請求項１として、
赤リン含有試料について、所定分離条件で、熱分解ＧＣＭＳ測定を行い赤リンの保持時間Ａを求める工程１、
被測定試料を秤量し、同一の分離条件で熱分解ＧＣＭＳ測定をＥＩ法で行い、保持時間Ａと同一の保持時間に質量スペクトルのピークが検出されることを確認し、測定されたピーク面積値を試料量で除してピーク強度比Ｂを求める工程２、
前記質量スペクトルが、ｍ／ｚ＝６２、９３及び１２４にピークを有し、かつｍ／ｚ＝１２４のピークの高さを１０としたとき、ｍ／ｚ＝６２のピークの高さが１．８２〜２．０６であり、ｍ／ｚ＝９３のピークの高さが１．０３〜１．１５であることを確認する工程３、
工程３における確認の後、同一分離条件において、所定量の赤リンを含有する複数の標準試料について熱分解ＧＣＭＳ測定を行い、測定されたピーク面積値を試料量で除して得られるピーク強度比Ｃと赤リン含有量との関係を求める工程、及び
前記ピーク強度比Ｃと赤リン含有量との関係及び前記ピーク強度比Ｂの対比から、被測定試料中の赤リンの量を求める工程４、
を有することを特徴とする樹脂中の赤リンの定量方法を提供する。
【００１２】
この定量方法では、先ず、赤リン含有試料について、所定分離条件で、熱分解ＧＣＭＳ測定を行い赤リンの保持時間Ａを求める（工程１）。赤リン含有試料とは、赤リンを検出可能な量含有していることが明らかな試料であり、赤リン単体であってもよいし、樹脂中に赤リンを含有させたものでもよい。ただし、赤リンの保持時間であることを確認するため、当該保持時間のピークについての質量スペクトルを得て、ｍ／ｚ＝６２、９３及び１２４にピークを有することを確認することが好ましい。特に、樹脂中に赤リンを含有させた試料の場合は、赤リン以外のピークが存在するためこの確認が望ましい。
【００１３】
赤リンの保持時間Ａが得られた後は、被測定試料を秤量し（試料量）、当該被測定試料について、同一の分離条件で熱分解ＧＣＭＳ測定を行い、保持時間Ａと同一の保持時間に質量スペクトルのピークが検出されることを確認する。保持時間Ａと同一の保持時間に質量スペクトルのピークが検出されない場合は、赤リンの含有量が０であることを示し、従って、以後の工程を行う必要はない。同一の保持時間に質量スペクトルのピークが検出された場合は、測定された質量スペクトル（又は１若しくは複数のピーク）のピーク面積値を試料量で除してピーク強度比Ｂを求める。
【００１４】
本発明の定量方法は、工程３、すなわち前記質量スペクトルが、ｍ／ｚ＝６２、９３及び１２４にピークを有し、かつｍ／ｚ＝１２４のピークの高さを１０としたとき、ｍ／ｚ＝６２のピークの高さが１．８２〜２．０６であり、ｍ／ｚ＝９３のピークの高さが１．０３〜１．１５であることを確認する工程を有することを特徴とする。この工程により、赤リンに相当する保持時間にある質量スペクトルのピークが、赤リンのみに由来するか他の物質のピークと重なったものか判定することができる。
【００１５】
後述の参考例に示すように、赤リンのみを含有する試料について熱分解ＧＣＭＳ測定を３回行ったところ、ｍ／ｚ＝１２４のピークの高さを１０としたとき、ｍ／ｚ＝６２のピークの高さが１．９４であり、ｍ／ｚ＝９３のピークの高さが１．０９であり、それぞれ５％程度のバラツキがあった。従って、このバラツキを考慮すると、ｍ／ｚ＝１２４のピークの高さを１０としたとき、ｍ／ｚ＝６２のピークの高さが１．８２〜２．０６であり、ｍ／ｚ＝９３のピークの高さが１．０３〜１．１５の範囲にあれば、赤リンのみに由来したピークであると考えられる。
【００１６】
すなわち、ピークの高さの比が前記範囲内にない場合は、質量スペクトルのピークは、他の物質のピークと重なったものであり、従って、この場合は、測定されたピーク強度比に基づいては正確な定量ができない。そこで、この場合は、所定分離条件、例えば、熱分解ガスクロマトグラフィーの昇温速度を変更し、工程１から工程３までの工程を繰り返す。この工程１から工程３までの工程は、ピークの高さの比が前記範囲内となるまで、繰り返して行われる。
【００１７】
工程３において、ピークの高さの比が前記範囲内にあることが確認された後は、その確認された場合における分離条件と同一の分離条件において、所定量の赤リンを含有する複数の標準試料について熱分解ＧＣＭＳ測定を行い、測定されたピーク面積値を試料量で除して得られるピーク強度比Ｃと赤リン含有量との関係、すなわち検量線を作製する。標準試料としては、赤リンを樹脂中に所定の割合で均一分散させた赤リン含有コンパウンドを粉砕したものが用いられる。熱分解ＧＣＭＳにおける試料の量は０．１〜０．５ｍｇ程度の極微量であることが好ましいので、均一分散を保証するためには粒径１μｍ程度まで微細粉砕することが好ましい。
【００１８】
検量線が作製された後は、検量線とピーク強度比Ｂを対比させることにより、被測定試料中の赤リンの量を求めることができる。工程３を経ることにより、ピーク強度比Ｂには、赤リン以外の物質の影響がないことが確認されており、赤リンの含有量が正確に反映されているので、精度の高い定量が可能となる。
【００１９】
請求項２に記載の発明は、前記工程３において、ｍ／ｚ＝１２４のピークの高さを１０としたとき、ｍ／ｚ＝６２のピークの高さが１．９２〜１．９６であり、ｍ／ｚ＝９３のピークの高さが１．０７〜１．１０であることを確認することを特徴とする請求項１に記載の樹脂中の赤リンの定量方法である。より精度の高い定量のためには、工程３においてｍ／ｚ＝１２４のピークの高さを１０としたときの、ｍ／ｚ＝６２のピークの高さが１．９２〜１．９６であり、ｍ／ｚ＝９３のピークの高さが１．０７〜１．１１であることを確認することが好ましい。
【００２０】
請求項３に記載の発明は、熱分解ＧＣＭＳ測定が、イオン源でのイオン化方法としてＥＩ法（電子衝撃法）を使用した質量分析器を用い、１〜１００ｅＶのイオン化電圧で行われることを特徴とする請求項１又は請求項２に記載の樹脂中の赤リンの定量方法である。イオン化電圧が低い場合は、感度不足となる傾向がある。一方、イオン化電圧が高すぎる場合は、樹脂由来のフラグメントイオンが多数生成し、赤リン由来のピークと重畳する可能性が高くなる。
【発明の効果】
【００２１】
本発明は樹脂中の赤リンを熱分解ＧＣＭＳにより定量分析する方法であるが、赤リンに相当する保持時間にある質量スペクトルのピークが、赤リンのみに由来するか他の物質のピークと重なったものか判定する工程が設けられているので、この工程がない従来の方法より、向上した精度で赤リンの定量をすることができる。
【発明を実施するための形態】
【００２２】
次に、本発明を実施するための形態について説明するが、本発明の範囲はこの形態のみに限定されるものではない。
【００２３】
熱分解ＧＣＭＳ測定とは、熱分解ガスクロマトグラフにより試料をガス化した後ガスクロマトグラフィーによる測定をし、さらにガスクロマトグラフィーの分画の検出手段として質量分析器を用いる方法であり、これは、赤リン含有試料、被測定試料、標準試料のいずれの測定の場合でも同じである。試料量は０．０５〜１０ｍｇ、好ましくは０．１〜０．５ｍｇ程度である。試料量が少なすぎる場合は、正確な定量が困難になる傾向があり、試料量が多すぎる場合は検出器を汚染する等の問題が生じやすい。
【００２４】
試料を熱分解してガス化する工程は、試料がガス化する温度以上に試料を加熱することにより行われる。従って、加熱温度は、赤リンの昇華温度（４１６℃）以上であるが、樹脂中の赤リンを確実に昇華し精度の高い分析を行うためには樹脂の分解温度以上の温度で加熱する必要がある。好ましい加熱温度は６００〜８００℃程度である。
【００２５】
又、加熱時間は、試料が完全にガス化するために必要な時間以上であり、加熱温度や試料の量等により変動し特に限定されない。加熱手段は特に限定されず、通常の熱分解ガスクロマトグラフに使用されている加熱手段を使用することができる。
【００２６】
熱分解されガス化した試料は、ガスクロマトグラフのカラムに導入され、試料中の各成分が、固定相との分配平衡定数の差異により分離され、成分毎により異なった時間（保持時間）で流出してくる。このガスクロマトグラフィーの諸条件は、樹脂の分析に使用される通常の熱分解ガスクロマトグラフィーの条件と同等である。
【００２７】
カラムとしては、パックドカラム、キャピラリーカラムのいずれも使用できるが、定性分析にはキャピラリーカラムが好ましく使用される。
【００２８】
ガスクロマトグラフのカラムより流出した試料は、検出器である質量分析器（ＭＳ）に導入される。赤リンに相当する保持時間に、検出のピーク（分画）が有れば、試料中の赤リンの存在が確認される。
【００２９】
質量分析器は、ガスクロマトグラフのカラムと結合する部分であるインターフェイス、試料のイオン化を行うイオン源、質量分離部、検出器等からなる。本発明では、イオン源でのイオン化方法はＥＩ法（電子衝撃法）で行われる。また、イオン化条件は、より好ましくは、５０〜１００ｅＶである。
【００３０】
質量分離部のアナライザーとしては、磁場型、四重極型等のいずれも使用することができる。又、検出器における測定モードとしても、ＳＣＡＮモード、ＳＩＭモードのいずれも使用することができる。
【００３１】
検量線作製のための標準試料としては、赤リンを樹脂中に所定の割合で均一分散させて赤リン含有コンパウンドを作製し、この赤リン含有コンパウンドを粉砕したものを、秤量したものが用いられる。
【００３２】
赤リン含有コンパウンドの作製のためには、赤リンが樹脂中に十分均一になるように混合（混練）する必要がある。又、混合（混練）中の赤リンが昇華しない条件で行う必要がある。従って、混合温度は、赤リンの昇華温度である４００℃以下であり、かつ樹脂が溶融可能な温度（融点）以上とする必要がある。
【００３３】
樹脂中に混練される赤リンの量は、試料中の赤リン濃度の測定範囲に応じて適宜選択される。例えば、測定対象の試料中の赤リン濃度が１００〜１０００ｐｐｍの範囲にあると考えられる場合は、１００〜１０００ｐｐｍの範囲での検量線が作製できるように、この範囲内の数点（例えば、１００、３００、５００、７００、１０００ｐｐｍ）のそれぞれに対応する赤リンの量を選択する。
【００３４】
試料の量は０．１〜０．５ｍｇ程度の極微量であるので、均一分散を保証するためには、微細粉砕することが好ましい。具体的には平均粒径が５μｍ以下となるまで粉砕することが好ましい。
【００３５】
均一な混練が確保され、得られたコンパウンドを粉砕して熱分解ＧＣＭＳの試料として使用できる限りは、用いられる樹脂の種類及び混合方法は特に限定されないが、混合方法としては、例えば、加圧ニーダー、ロール混合機、二軸混合機、バンバリーミキサーを用いる方法を挙げることができる。使用できる樹脂としては、熱可塑性樹脂、熱硬化性樹脂、ゴム等の各種樹脂を挙げることができる。
【００３６】
ここで熱可塑性樹脂としては、ポリエチレン、ポリプロピレン、ポリメチルペンテン、ポリブテン、結晶性ポリブタジエン、ポリスチレン、ポリブタジエン、スチレンブタジエン樹脂、ポリ塩化ビニル、ポリ酢酸ビニル、ポリ塩化ビニリデン、エチレン酢酸ビニル共重合体（ＥＶＡ，ＡＳ，ＡＢＳ，アイオノマー，ＡＡＳ，ＡＣＳ）、ポリメチルメタクリレート、ポリテトラフルオロエチレン、エチレンポリテトラフルオロエチレン共重合体、ポリオキシメチレン、ポリアミド、ポリカーボネート、ポリフェニレンエーテル、ポリエチレンテレフタレート、ポリブチレンテレフタレート、ポリアリレート（Ｕポリマー）、ポリスチレン、ポリエーテルスルホン、ポリイミド、ポリアミドイミド、ポリフェニレンスルフィド、ポリオキシベンゾイル、ポリエーテルエーテルケトン、ポリエーテルイミド、酢酸セルロース，酢酪酸セルロース、セロファン、セルロイド等を挙げることができる。又、スチレン−ブタジエン系熱可塑性エラストマー、ポリオレフィン系熱可塑性エラストマー、ウレタン系熱可塑性エラストマー、ポリエステル系熱可塑性エラストマー、ポリアミド系熱可塑性エラストマー等のエラストマーも使用可能である。
【００３７】
熱硬化性樹脂としては、ホルムアルデヒド樹脂、フェノール樹脂、アミノ樹脂（ユリア樹脂，メラミン樹脂，ベンゾグアナミン樹脂）、不飽和ポリエステル樹脂、ジアリルフタレート樹脂、アルキド樹脂エポキシ樹脂、ウレタン樹脂（ポリウレタン）、ケイ素樹脂（シリコーン）等を挙げることができる。
【００３８】
（参考例）
【００３９】
赤リンの単体試料を秤量し、以下に示す熱分解装置、熱分解条件により熱分解（ガス化）し、ガス化した試料を、以下に示すガスクロマトグラフ／マススペクトロメトリー（ＧＣ／ＭＳ装置）により、ｍ／ｚ＝６２、９３及び１２４のピークについてのピーク面積値を測定し、ピーク面積値／測定試料重量（以下「ピーク強度比」と言う。）を計算した。
【００４０】
（熱分解条件）
フロンティアラボ社製を用いた。熱分解条件は、６００℃×０．２分である。
【００４１】
（ＧＣ／ＭＳ装置）
アジレント社製：Ａｇｉｌｅｎｔ６８９０を用いた。本装置の運転条件を以下に示す。
カラム：ＨＰ−５ＭＳ（内径：０．２５ｍｍ、膜厚：０．２５μｍ、長さ：３０ｍ）
カラム流量：Ｈｅガス  １．０ｍｌ／分
昇温条件：５０℃から３２０℃まで２５℃／分で昇温し、３２０℃で５分間維持
ＭＳ温度：２３０℃（ＭＳ  Ｓｏｕｒｃｅ）、１５０℃（ＭＳ  Ｑｕａｄ）
インターフェイス温度：２８０℃
測定モード：ＳＣＡＮモード
イオン化方法：ＥＩ法（電子衝撃法）
なお、質量分析（ＭＳ）の測定は、酸素のピークを避けるため、ｍ／ｚ＝３３〜５５０の範囲で行った。
【００４２】
測定は３回行った。その結果を表１に示す。
【００４３】
【表１】
2010281633.tif 000002
【００４４】
表１に示されるように、３回の測定をの平均値では、ｍ／ｚ＝１２４のピークの高さを１０としたとき、ｍ／ｚ＝６２のピークの高さが１．９４であり、ｍ／ｚ＝９３のピークの高さが１．０９であり、それぞれ５％程度のバラツキがあった。従って、このバラツキを考慮すると、赤リンのみに由来したピークは、ｍ／ｚ＝１２４のピークの高さを１０としたとき、ｍ／ｚ＝６２のピークの高さが１．８２〜２．０６であり、ｍ／ｚ＝９３のピークの高さが１．０３〜１．１５の範囲にあると考えられる。
【手続補正書】
【提出日】平成22年5月25日(2010.5.25)
【手続補正１】
【補正対象書類名】明細書
【補正対象項目名】０００５
【補正方法】変更
【補正の内容】
【０００５】
特願２００７−３２６８４０号で提案している方法によれば、決められた測定条件下で予め、所定濃度の赤リンを含有している標準物質について、熱分解ＧＣＭＳによる測定を行い、赤リンに相当する保持時間の質量スペクトル（又は１若しくは複数のピーク）のピーク面積値を求めて、この測定結果により検量線を作成し、その後、被測定試料について、同じ測定条件下同じ保持時間についての質量スペクトル（又は１若しくは複数のピーク）のピーク面積値を求めて、検量線と対比することにより、赤リンの定量を行うことができる。
【手続補正２】
【補正対象書類名】明細書
【補正対象項目名】００１９
【補正方法】変更
【補正の内容】
【００１９】
請求項２に記載の発明は、前記工程３において、ｍ／ｚ＝１２４のピークの高さを１０としたとき、ｍ／ｚ＝６２のピークの高さが１．９２〜１．９６であり、ｍ／ｚ＝９３のピークの高さが１．０７〜１．１１であることを確認することを特徴とする請求項１に記載の樹脂中の赤リンの定量方法である。より精度の高い定量のためには、工程３においてｍ／ｚ＝１２４のピークの高さを１０としたときの、ｍ／ｚ＝６２のピークの高さが１．９２〜１．９６であり、ｍ／ｚ＝９３のピークの高さが１．０７〜１．１１であることを確認することが好ましい。
【手続補正３】
【補正対象書類名】特許請求の範囲
【補正対象項目名】請求項２
【補正方法】変更
【補正の内容】
【請求項２】
前記工程３において、ｍ／ｚ＝１２４のピークの高さを１０としたとき、ｍ／ｚ＝６２のピークの高さが１．９２〜１．９６であり、ｍ／ｚ＝９３のピークの高さが１．０７〜１．１１であることを確認することを特徴とする請求項１に記載の樹脂中の赤リンの定量方法。